ДЕКОРАТИВНЫЙ МАТЕРИАЛ
DECORATIVE MATERIAL

Изобретение относится к декоративным покрытиям, в частности, к «светящимся» картону или бумаге, которые могут быть использованы для декоративно-прикладных работ, в творчестве художников, детском творчестве, в полиграфии, рекламном бизнесе, при изготовлении фотографий, рисунков, визиток, для печати эвакуационных схем и планов, меню, бейджи и т.п.
6
Известна игрушка [патент на изобретение №2377042; МПК А63Н 33/00; опубликовано 27.12.2009], выполненная в виде разнообразных плоских и объемных фигур, различных геометрических форм из пленки, листа, полос, нитей полимерных материалов, в т.ч. металлизированных, например металлизированной лавсановой пленки, легких вспененных полимеров, например, на основе пенополистирола-пенопласта, бумаги, фольги, воздушных шаров всевозможных форм с нанесенными на их поверхности разноцветными красками со светонакопительными материалами.
7
Известен материал с люминесцентным покрытием [патент на изобретение №2179469; МПК А62В 17/00; опубликовано 20.02.2002], для получения которого люминесцентное покрытие, содержащее неорганический люминофор и каучуковое соединение в качестве связующего, нанесено на одну сторону тканевой подложки.
7
Известен фотолюминесцентный пленочный материал [патент на полезную модель №40052; МПК С09K 11/00; опубликовано 27.08.2004], содержащий расположенные последовательно друг над другом диффузно отражающий слой, образованный наполненным полипропиленом, фотолюминесцентный слой, прозрачный липкий слой и защитный полимерный слой, при этом фотолюминесцентный слой образован из фотолюминесцентной композиции, включающей люминофор, активированный стронцием, с размером частиц 5-60 мкм, диспергированных в связующей среде.
7
Известен фотолюминесцентный пленочный материал [патент на полезную модель №68505; МПК С09K 11/00; опубликовано 27.11.2007], содержащий расположенные последовательно друг над другом защитный полимерный слой и фотолюминесцентный слой с зафиксированным на нем слоем антиадгезионной бумаги, при этом фотолюминесцентный слой образован из фотолюминесцентной композиции, включающей люминофор, активированный стронцием, с размером частиц 5-100 мкм.
7
Известен светонакопительный полимерный слой [патент на изобретение №2243985; МПК С09K 11/56, С09K 11/80; опубликовано 10.01.2005], равномерно наполненный неорганическим светонакопительным излучателем, включающим алюминатный люминофор, при этом полимерный слой выполнен в виде пленки на основе полидиметилсилоксана или поликарбоната, в качестве светонакопительного излучателя использована смесь мелкокристаллических неорганических цинксульфидных люминофоров. Геометрическая толщина полимерной пленки составляет от 90 до 2000 мкм. Размер частиц неорганических люминофоров, наполняющих слой, лежит в пределах от 10 до 60 мкм.
Недостатком известных технических решений является низкая адгезия к подложке, вследствие чего при разрыве, разрезании, сгибании светонакопительный слой отделяется от подложки и осыпается.
2
4
Декоративный материал на бумажной основе с нанесенным на нее светонакопительным покрытием содержит люминофор алюминат стронция, активированный европием и диспрозием, и сольветное связующее. Основа выполнена из водонепроницаемых бумаги или картона. Соотношение компонентов покрытия, в масс.%: (SrAlO):Eu,Dy - 10÷45,сольвентное связующее - 90÷55, при этом частицы люминофора имеют размер 100÷160 мкм.
В качестве сольвентного связующего применены краски на нефтяных разбавителях.
Производство декоративного материала осуществляют в три этапа:
изготовление светящегося состава, нанесение его на подложку и сушка.
Нанесение светящегося состава на подложку производят методом шелкографии из расчета 15÷30 г смеси на квадратный метр.
Сушку в зависимости от выбранного состава смеси производят в различных условиях: при комнатной температуре, в печи, с использованием ультрафиолетового (УФ) излучения, либо комбинированным способом.
Пример 1.
2
4
Готовят светящийся состав, используя алюминат стронция, активированный европием и диспрозием, (SrAlO):Eu,Dy, в количестве 45 % с крупностью частиц 100 мкм и сольвентное связующее CARTOFLEX CF SERIE фирмы SICO бесцветное с использованием разбавителя Thinner, замедлителя Ratarder base в количестве 55 %. Наносят на основу из водонепроницаемой бумаги и сушат с использованием ультрафиолетового (УФ) излучения.
Пример 2.
2
4
Готовят светящийся состав, используя алюминат стронция, активированный европием и диспрозием, (SrAlO):Eu,Dy, в количестве 10 % с крупностью частиц 160 мкм и сольвентное связующее SERICOL COLORJET фирмы SERICOL бесцветное с использованием разбавителя SERICOL, замедлителя SERICOL в количестве 90 %. Наносят на основу из водонепроницаемой бумаги и сушат с использованием ультрафиолетового (УФ) излучения.
Пример 3.
2
4
Готовят светящийся состав, используя алюминат стронция, активированный европием и диспрозием, (SrAlO):Eu,Dy, в количестве 25 % с крупностью частиц 100 мкм и сольвентное связующее Vynaglaze APR фирмы Sun Chemical бесцветное с использованием разбавителя Sun Chemical, замедлителя Sun Chemical в количестве 75 %. Наносят на основу из водонепроницаемой бумаги и сушат с использованием ультрафиолетового (УФ) излучения.
Техническими результатами предлагаемого изобретения являются:
-покрытие имеет плотный равномерный слой, не осыпается, не имеет липкого слоя, сухое, приятное на ощупь,
- при механическом воздействии, таком как сгибание, изделие не ломается, декоративный слой на месте сгиба не осыпается,
- при резке готового изделия на месте разреза происходит незначительное осыпание декоративного покрытия до 5 мкм, не заметное при обычном восприятии,
- при всех выше перечисленных достоинствах заявленный декоративный материал на бумажной основе имеет гидрофобные свойства, не впитывает влагу.
Применение изобретения даёт возможность долговременного использования изделий из «светящегося» картона без потери их качества, а также обеспечивает разнообразные цветовые решения, эффект «бархатистости» покрытия при значительной длительности его послесвечения.